(57)【要約】【課題】材料の無駄の発生を抑制しつつ、寸法精度に優れた三次元造形物を効率よく製造することができる三次元造形物の製造方法を提供すること。【解決手段】本発明の三次元造形物の製造方法は、所定のパターンで形成された層を積層し、三次元造形物を製造する三次元造形物の製造方法であって、複数個の粒子を含む組成物を吐出する吐出工程と、吐出された前記組成物の粘度を低下させる粘度低下処理を施す粘度低下処理工程と、前記組成物を目的の部位に接触させた後に、前記組成物に含まれる前記粒子を接合させる接合工程と、を含む一連の工程を繰り返し行うことを特徴とする。前記組成物は、前記組成物をゲルゾル相転移させるゲルゾル相転移材料を含むものであるのが好ましい。【選択図】なし【特許請求の範囲】
【請求項１】
所定のパターンで形成された層を積層し、三次元造形物を製造する三次元造形物の製造方法であって、
複数個の粒子を含む組成物を吐出する吐出工程と、
吐出された前記組成物の粘度を低下させる粘度低下処理を施す粘度低下処理工程と、
前記組成物を目的の部位に接触させた後に、前記組成物に含まれる前記粒子を接合させる接合工程と、
を含む一連の工程を繰り返し行うことを特徴とする三次元造形物の製造方法。
【請求項２】
前記組成物は、前記組成物をゲルゾル相転移させるゲルゾル相転移材料を含むものである請求項１に記載の三次元造形物の製造方法。
【請求項３】
前記粘度低下処理工程において、前記組成物に対して光照射を行う請求項１または２に記載の三次元造形物の製造方法。
【請求項４】
前記組成物は、アゾベンゼンをジヒドロアノステロールで機能化した誘導体を含むものである請求項３に記載の三次元造形物の製造方法。
【請求項５】
前記粘度低下処理工程において、前記組成物の冷却を行う請求項１ないし４のいずれか一項に記載の三次元造形物の製造方法。
【請求項６】
前記組成物は、ポリ（Ｎ−イソプロピルアクリルアミド）を含むものである請求項５に記載の三次元造形物の製造方法。
【請求項７】
前記組成物は、前記粒子として、金属材料、セラミックス材料のうち少なくとも一方を含む材料で構成されたものを含むものである請求項１ないし６のいずれか１項に記載の三次元造形物の製造方法。
【請求項８】
前記接合工程は、レーザーの照射により行うものである請求項１ないし７のいずれか１項に記載の三次元造形物の製造方法。
【請求項９】
粒子を含む組成物を吐出する吐出手段と、
吐出された前記組成物の粘度を低下させる粘度低下処理を施す粘度低下処理手段と、
前記組成物が目的の部位に接触した後に、前記粒子を接合するためのエネルギーを付与する接合エネルギー付与手段とを備えることを特徴とする三次元造形物製造装置。
【請求項１０】
請求項９に記載の三次元造形物製造装置を用いて製造されたものであることを特徴とする三次元造形物。
【請求項１１】
所定のパターンで形成された層を積層し、三次元造形物を製造するのに用いられる組成物であって、
複数個の粒子と、組成物をゲルゾル相転移させるゲルゾル相転移材料とを含むものであることを特徴とする三次元造形物製造用組成物。
【発明の詳細な説明】
【技術分野】
【０００１】
本発明は、三次元造形物の製造方法、三次元造形物製造装置、三次元造形物および三次元造形物製造用組成物に関する。
【背景技術】
【０００２】
従来より、例えば、三次元ＣＡＤソフト、三次元スキャナー等で生成した三次元物体のモデルデータを基にして、三次元造形物を形成する方法が知られている。
【０００３】
三次元造形物を形成する方法として、積層法（三次元造形法）が知られている。積層法では、一般的に、三次元物体のモデルデータを多数の二次元断面層データ（スライスデータ）に分割した後、各二次元断面層データに対応する断面部材を順次造形しつつ、断面部材を順次積層することによって三次元造形物を形成する。
【０００４】
積層法は、造形しようとする三次元造形物のモデルデータさえあれば、直ちに形成することが可能であり、造形に先立って金型を作成するなどの必要がないので、迅速にしかも安価に三次元造形物を形成することが可能である。また、薄い板状の断面部材を一層ずつ積層して形成するので、例えば内部構造を有する複雑な物体であっても、複数の部品に分けることなく一体の造形物として形成することが可能である。
【０００５】
このような積層法として、金属粉末と溶剤とを含む材料を用いて材料層を形成し、当該材料層に光ビームを照射して金属粉末を接合して、三次元造形物を製造する技術が知られている（例えば、特許文献１参照）。
【０００６】
しかしながら、このような技術では、材料層を構成する材料の一部にのみ光ビームを照射して焼結するため、材料層のうち光ビームが照射されない部分を構成するものは除去されるだけの無駄な部分であった。また、所定の光ビームの照射領域に対して、その近傍でも不完全ではあるが金属粉末の焼結が生じるため、三次元造形物の寸法精度が低下するという問題があった。
【０００７】
また、金属粉末と溶剤とを含む組成物を所定のパターンで付与することも考えられるが、このような場合、組成物の粘度が低いものであると、金属粉末（粒子）の沈降を生じてしまい、また、金属粉末（粒子）の沈降を防止するために、組成物の粘度を高いものとすると、いわゆる「尾引き」等を生じ、所望のパターンを形成するのが困難となる。
【先行技術文献】
【特許文献】
【０００８】
【特許文献１】特開２００８−１８４６２２号公報
【発明の概要】
【発明が解決しようとする課題】
【０００９】
本発明の目的は、材料の無駄の発生を抑制しつつ、寸法精度に優れた三次元造形物を効率よく製造することができる三次元造形物の製造方法を提供すること、材料の無駄の発生を抑制しつつ、寸法精度に優れた三次元造形物を効率よく製造することができる三次元造形物製造装置を提供すること、寸法精度に優れた三次元造形物を提供すること、また、寸法精度に優れた三次元造形物の製造に好適に用いることができる三次元造形物製造用組成物を提供することにある。
【課題を解決するための手段】
【００１０】
このような目的は、下記の本発明により達成される。
本発明の三次元造形物の製造方法は、所定のパターンで形成された層を積層し、三次元造形物を製造する三次元造形物の製造方法であって、
複数個の粒子を含む組成物を吐出する吐出工程と、
吐出された前記組成物の粘度を低下させる粘度低下処理を施す粘度低下処理工程と、
前記組成物を目的の部位に接触させた後に、前記組成物に含まれる前記粒子を接合させる接合工程と、
を含む一連の工程を繰り返し行うことを特徴とする。
【００１１】
これにより、材料の無駄の発生を抑制しつつ、寸法精度に優れた三次元造形物を効率よく製造することができる三次元造形物の製造方法を提供することができる。
【００１２】
本発明の三次元造形物の製造方法では、前記組成物は、前記組成物をゲルゾル相転移させるゲルゾル相転移材料を含むものであることが好ましい。
【００１３】
これにより、三次元造形物の生産性をより優れたものとしつつ、製造される三次元造形物の寸法精度をより優れたものとすることができる。
【００１４】
本発明の三次元造形物の製造方法では、前記粘度低下処理工程において、前記組成物に対して光照射を行うことが好ましい。
【００１５】
これにより、粘度低下処理を容易に行うことができ、三次元造形物の生産性をより優れたものとすることができるとともに、三次元造形物の製造装置の構成を簡易なものとすることができる。
【００１６】
本発明の三次元造形物の製造方法では、前記組成物は、アゾベンゼンをジヒドロアノステロールで機能化した誘導体を含むものであることが好ましい。
【００１７】
これにより、三次元造形物の生産性をより優れたものとしつつ、製造される三次元造形物の寸法精度をより優れたものとすることができる。また、最終的に得られる三次元造形物中に不本意に粘度低下剤が残存することをより効果的に防止することができ、三次元造形物の信頼性をより優れたものとすることができる。
【００１８】
本発明の三次元造形物の製造方法では、前記粘度低下処理工程において、前記組成物の冷却を行うことが好ましい。
【００１９】
これにより、粘度低下処理を容易に行うことができ、三次元造形物の生産性をより優れたものとすることができるとともに、三次元造形物の製造装置の構成を簡易なものとすることができる。また、組成物の構成成分や三次元造形物の製造装置の構成部材の不本意な劣化等を効果的に防止することができ、三次元造形物の生産の安定性、三次元造形物の信頼性等をより優れたものとすることができる。
【００２０】
本発明の三次元造形物の製造方法では、前記組成物は、ポリ（Ｎ−イソプロピルアクリルアミド）を含むものであることが好ましい。
【００２１】
これにより、三次元造形物の生産性をより優れたものとしつつ、製造される三次元造形物の寸法精度をより優れたものとすることができる。また、最終的に得られる三次元造形物中に不本意に粘度低下剤が残存することをより効果的に防止することができ、三次元造形物の信頼性をより優れたものとすることができる。
【００２２】
本発明の三次元造形物の製造方法では、前記組成物は、前記粒子として、金属材料、セラミックス材料のうち少なくとも一方を含む材料で構成されたものを含むものであることが好ましい。
【００２３】
これにより、例えば、三次元造形物の質感（高級感）、機械的強度、耐久性等をより優れたものとすることができる。
【００２４】
本発明の三次元造形物の製造方法では、前記接合工程は、レーザーの照射により行うものであることが好ましい。
【００２５】
これにより、三次元造形物の生産性や、エネルギー効率の観点から有利である。また、最終的に得られる三次元造形物の寸法精度、機械的強度、信頼性をより優れたものとすることができる。
【００２６】
本発明の三次元造形物製造装置は、粒子を含む組成物を吐出する吐出手段と、
吐出された前記組成物の粘度を低下させる粘度低下処理を施す粘度低下処理手段と、
前記組成物が目的の部位に接触した後に、前記粒子を接合するためのエネルギーを付与する接合エネルギー付与手段とを備えることを特徴とする。
【００２７】
これにより、材料の無駄の発生を抑制しつつ、寸法精度に優れた三次元造形物を効率よく製造することができる三次元造形物製造装置を提供することができる。
【００２８】
本発明の三次元造形物は、本発明の三次元造形物製造装置を用いて製造されたものであることを特徴とする。
これにより、寸法精度に優れた三次元造形物を提供することができる。
【００２９】
本発明の三次元造形物製造用組成物は、所定のパターンで形成された層を積層し、三次元造形物を製造するのに用いられる組成物であって、
複数個の粒子と、組成物をゲルゾル相転移させるゲルゾル相転移材料とを含むものであることを特徴とする。
【００３０】
これにより、寸法精度に優れた三次元造形物の製造に好適に用いることができる三次元造形物製造用組成物を提供することができる。
【図面の簡単な説明】
【００３１】
【図１】本発明の三次元造形物の製造方法の好適な実施形態の工程を模式的に示す縦断面図である。
【図２】本発明の三次元造形物の製造方法の好適な実施形態の工程を模式的に示す縦断面図である。
【図３】本発明の三次元造形物の製造方法の好適な実施形態の工程を模式的に示す縦断面図である。
【図４】本発明の三次元造形物の製造方法の好適な実施形態の工程を模式的に示す縦断面図である。
【図５】本発明の三次元造形物の製造方法の好適な実施形態の工程を模式的に示す縦断面図である。
【図６】本発明の三次元造形物の製造方法の好適な実施形態の工程を模式的に示す縦断面図である。
【図７】本発明の三次元造形物の製造方法の好適な実施形態の工程を模式的に示す縦断面図である。
【図８】本発明の三次元造形物の製造方法の好適な実施形態の工程を模式的に示す縦断面図である。
【図９】本発明の三次元造形物の製造方法の好適な実施形態の工程を模式的に示す縦断面図である。
【図１０】本発明の三次元造形物の製造方法の好適な実施形態の工程を模式的に示す縦断面図である。
【図１１】本発明の三次元造形物の製造方法の好適な実施形態の工程を模式的に示す縦断面図である。
【図１２】本発明の三次元造形物の製造方法の好適な実施形態の工程を模式的に示す縦断面図である。
【図１３】吐出された組成物の粘度低下処理を施さなかった場合の組成物の吐出物（液滴）の形状を模式的に示す図である。
【図１４】粘度低下処理された後の組成物の吐出物（液滴）の形状を模式的に示す図である。
【図１５】本発明の三次元造形物の製造方法の一例を示すフローチャートである。
【図１６】本発明の三次元造形物製造装置の好適な実施形態を模式的に示す断面図である。
【発明を実施するための形態】
【００３２】
以下、添付する図面を参照しつつ、好適な実施形態について詳細な説明をする。
《三次元造形物の製造方法》
まず、本発明の三次元造形物の製造方法について説明する。
【００３３】
図１〜図１２は、本発明の三次元造形物の製造方法の好適な実施形態の工程を模式的に示す縦断面図である。また、図１３は、吐出された組成物の粘度低下処理を施さなかった場合の組成物の吐出物（液滴）の形状を模式的に示す図であり、図１４は、粘度低下処理された後の組成物の吐出物（液滴）の形状を模式的に示す図である。また、図１５は、本発明の三次元造形物の製造方法の一例を示すフローチャートである。
【００３４】
図１〜図１２、図１５に示すように、本実施形態の三次元造形物１０の製造方法は、複数の層１を積層して三次元造形物１０を製造する方法であって、複数個の粒子２１を含む液状の組成物（三次元造形物製造用組成物）２’を吐出する吐出工程（図１、図６参照）と、吐出された組成物２’の粘度を低下させる粘度低下処理を施す粘度低下処理工程（図２、図７参照）と、粘度低下処理が施された組成物２’を目的の部位に接触させた後（図３、図８参照）に、組成物２’に含まれる粒子２１を接合させる接合工程（図５、図１０参照）とを有し、これらを含む一連の工程を繰り返し行う。
【００３５】
このように、液状の組成物２’を吐出することにより、粉体としての組成物等をスキージ等の平坦化手段により平坦化して層を形成する場合に比べて、材料の無駄を抑制できる。
【００３６】
ところで、複数個の粒子を含む組成物を吐出する場合において、組成物の粘度が低いものであると、粒子の沈降等を生じてしまい、組成物の吐出自体を行うことができなかったり、組成物を吐出することができても、組成物を用いて形成されるパターンにおける構成成分（例えば、粒子）の分布が不本意に不均一になったりするという問題があり、また、粒子の沈降を防止するために、組成物の粘度を高いものとすると、いわゆる「尾引き」等を生じ、所望のパターンを形成するのが困難となることを、本発明者は、見出していた（図１３参照）。そして、上記のような場合、いずれも、寸法精度の高いパターンを形成することができず、最終的に得られる三次元造形物の寸法精度が低いものとなるという問題がある。
【００３７】
そこで、本実施形態では、吐出された液状の組成物２’が目的の部位に接触する前に、当該組成物２’に対し粘度低下処理を施すこととした（図２、図７参照）。
【００３８】
これにより、組成物２’の吐出時には、組成物２’の粘度を適切に高いものとすることができ、組成物２’中における粒子２１の沈降等を効果的に防止することができるとともに、吐出された組成物２’に粘度低下処理を施すことにより、組成物２’の変形が生じ易くなり、吐出された組成物２’が目的の部位に接触する前に、当該組成物２’を、球形度の高い球状等のように、尾引きの問題を生じにくい形状に調整することができる（図１４参照）。その結果、組成物２’が目的の部位（被着体）に接触して形成されるパターンを所望の形状を有するものとすることができる。したがって、組成物２’の吐出不良等を効果的に防止し、優れた生産性で、寸法精度の高い三次元造形物１０を製造することができる。
【００３９】
また、組成物２’中における粒子２１の良好な分散状態を保持することができるため、組成物２’の吐出を行う装置において、目詰まり等の問題を効果的に防止することができるため、長期間にわたって安定的に三次元造形物１０の製造を行うことができる。また、三次元造形物１０の製造装置のメンテナンスも容易になる。
【００４０】
以下、各工程について詳細に説明する。
≪吐出工程≫
【００４１】
吐出工程では、複数個の粒子２１と、粒子（分散質）２１を分散する分散媒２２とを含む液状の組成物（三次元造形物製造用組成物）２’を、所定の部位（形成すべき接合部２に対応する部位）に向けて吐出する（図１、図６参照）。
【００４２】
特に、１層目の層１の形成に用いられる組成物２’を吐出する吐出工程では、ステージ（支持体）Ｍ４１の表面に向かって組成物２’を吐出し（図１参照）、２層目以降の層１の形成に用いられる組成物２’を吐出する吐出工程では、先に組成物２’を用いて形成された接合部２を有する層１に向かって組成物２’を吐出する（図６参照）。すなわち、１層目の層１の形成に用いられる組成物２’を吐出する吐出工程では、ステージ（支持体）Ｍ４１が組成物２’の被着体であり（図１参照）、２層目以降の層１の形成に用いられる組成物２’を吐出する吐出工程では、先に形成された層１が組成物２’の被着体である（図６参照）。なお、ステージ（支持体）Ｍ４１上に金属プレート（図示しない）を載置させ、金属プレートを被着体としてもよい。
【００４３】
組成物２’は、吐出可能な程度の流動性を有するものであればよく、例えば、ペースト状のものであってもよい。
【００４４】
本工程における組成物２’の粘度（粘度低下処理が施されていない状態の組成物２’の粘度）は、１００ｍＰａ・ｓ以上１００００ｍＰａ・ｓ以下であるのが好ましく、２００ｍＰａ・ｓ以上５０００ｍＰａ・ｓ以下であるのがより好ましい。
【００４５】
これにより、組成物２’中における粒子２１の分散安定性、組成物２’の吐出安定性をより優れたものとすることができ、三次元造形物１０の生産性をより優れたものとすることができる。また、本工程における組成物２’の粘度が前記範囲内の値であると、粘度低下処理後の組成物２’の粘度を好適に低いものとすることができ、最終的に得られる三次元造形物１０の寸法精度をより優れたものとすることができる。
【００４６】
なお、本明細書中において、粘度とは、特に条件の指定がない限り、Ｅ型粘度計（例えば、東京計器社製  ＶＩＳＣＯＮＩＣ  ＥＬＤ等）を用いて測定される値をいう。
【００４７】
組成物２’は、粘度低下処理によって粘度が低下し得るものであればいかなる組成のものであってもよいが、組成物２’をゲルゾル相転移させるゲルゾル相転移材料を含むものであるのが好ましい。
【００４８】
これにより、例えば、吐出工程時には組成物２’をゲル状態としつつ、粘度低下処理後には、組成物をゾル状態とすることができ、粘度低下処理前後での組成物２’の粘度をいずれもより好適なものとすることができる。その結果、三次元造形物１０の生産性をより優れたものとしつつ、製造される三次元造形物１０の寸法精度をより優れたものとすることができる。
【００４９】
組成物２’については、後に詳述する。
組成物２’の吐出は、例えば、インクジェット装置、各種ディスペンサー等の各種吐出装置等を用いて行うことができるが、本工程では、組成物２’を複数の液滴として吐出するのが好ましい。
【００５０】
これにより、例えば、微細な構造を有する三次元造形物１０の製造にもより好適に対応することができ、三次元造形物１０の寸法精度をより優れたものとすることができる。
【００５１】
本工程で組成物２’を複数の液滴として吐出する場合、吐出される組成物２’の液滴は、１滴あたりの体積が、１ｐＬ以上１００ｐＬ以下であるのが好ましく、２ｐＬ以上８０ｐＬ以下であるのがより好ましい。
【００５２】
これにより、例えば、微細な構造を有する三次元造形物１０の製造にもより好適に対応することができ、三次元造形物１０の寸法精度をより優れたものとすることができるとともに、三次元造形物１０の生産性をより優れたものとすることができる。
三次元造形物１０の製造においては、複数種の組成物２’を用いてもよい。
【００５３】
これにより、例えば、三次元造形物１０の各部位に求められる特性に応じて、材料を組み合わせることができ、三次元造形物１０全体としての特性（外観、機能性（例えば、弾性、靱性、耐熱性、耐腐食性等）等を含む）をより優れたものとすることができる。
【００５４】
≪粘度低下処理工程≫
前述した吐出工程で吐出された組成物２’が、目的とする部位（被着体）に接触する前のタイミングで、当該組成物２’に対して、粘度低下処理を施す（図２、図７参照）。
【００５５】
これにより、吐出工程で吐出された組成物２’は、変形が生じ易いものとなり、目的の部位に接触する前に、球形度の高い球状等のように、尾引きの問題を生じにくい形状に変形させることができる（図１４参照）。その結果、組成物２’が目的の部位（被着体）に接触して形成されるパターンを所望の形状を有するものとすることができる。したがって、最終的に得られる三次元造形物１０を寸法精度の高いものとすることができる。
【００５６】
本工程で行う粘度低下処理は、組成物２’の粘度を、吐出工程に比べて低いものとすることができる処理であればいかなるものであってもよく、例えば、組成物２’の組成等により異なる。
【００５７】
例えば、組成物２’が、光照射により組成物２’の粘度を低下させる粘度低下剤を含むものである場合、本工程は、吐出された組成物２’に対する光照射により行うことができる。
【００５８】
これにより、粘度低下処理を容易に行うことができ、三次元造形物１０の生産性をより優れたものとすることができるとともに、三次元造形物１０の製造装置の構成を簡易なものとすることができる。
【００５９】
例えば、組成物２’が、温度低下により組成物２’の粘度を低下させる粘度低下剤を含むものである場合、本工程は、吐出された組成物２’の冷却により行うことができる。
【００６０】
これにより、粘度低下処理を容易に行うことができ、三次元造形物１０の生産性をより優れたものとすることができるとともに、三次元造形物１０の製造装置の構成を簡易なものとすることができる。また、組成物２’の構成成分や三次元造形物１０の製造装置の構成部材の不本意な劣化等を効果的に防止することができ、三次元造形物１０の生産の安定性、三次元造形物１０の信頼性等をより優れたものとすることができる。
【００６１】
本工程で組成物２’の粘度を低下させる光の照射を行う場合、当該光は、組成物２’の組成等により異なり、例えば、紫外線、可視光線、赤外線、Ｘ線、γ線、電子線、イオンビーム、中性子線、α線等が挙げられるが、これらの中でも、紫外線が好ましい。
【００６２】
これにより、組成物２’の粘度をより効率よく低下させることができる。また、粘度低下剤の選択の幅をより広いものとすることができる。また、三次元造形物１０の製造装置をより安価なものとすることができ、三次元造形物１０の製造コスト等の観点からも有利である。
【００６３】
前記光の照射方向は、特に限定されないが、吐出された組成物２’に対し、その進行方向（図示の構成では上下方向）を軸に、周方向全体から前記光を照射するのが好ましい（図２、図７参照）。
【００６４】
これにより、吐出された組成物２’の各部位（各方向）での粘度に不本意なばらつきが生じることをより効果的に防止することができる。その結果、三次元造形物１０の寸法精度をさらに優れたものとすることができる。
【００６５】
また、本工程で組成物２’の温度を低下させて組成物２’の粘度を低下させる場合、例えば、吐出される組成物２’よりも温度の低い気体を吐出された組成物２’に吹き付けることで組成物２’の粘度を低下させることができる。
これにより、組成物２’の粘度をより効率よく低下させることができる。
【００６６】
前記冷気の吹き付け方向（噴射方向）は、特に限定されないが、吐出された組成物２’に対し、その進行方向（図示の構成では上下方向）を軸に、周方向全体から前記冷気を吹き付けるのが好ましい（図２、図７参照）。また、吐出された組成物２’の噴射方向に沿って前記冷気を吹き付けることによる、組成物２’周囲の温度を低下させて冷却する構成としてもよい。
【００６７】
これにより、吐出された組成物２’の各部位（各方向）での粘度に不本意なばらつきが生じることをより効果的に防止することができる。その結果、三次元造形物１０の寸法精度をさらに優れたものとすることができる。
【００６８】
なお、組成物２’が吐出される空間（チャンバー内）の温度を吐出される組成物２’の温度より低いものとすることにより、本工程で組成物２’の温度を所定の温度以下まで低下させてもよい。
【００６９】
これにより、ガスの吹き付け圧力等による組成物２’の不本意な変形をより効果的に防止することができる。
【００７０】
このような場合、例えば、熱交換機等により組成物２’が吐出される空間（チャンバー内）を冷却してもよい。また、吐出工程に供される組成物２’を予め加熱しておき、吐出後に自然冷却してもよい。
【００７１】
本工程で組成物２’の温度を低下させて組成物２’の粘度を低下させる場合、吐出時における組成物２’の温度をＴ０［℃］、粘度低下処理時における組成物２’の温度（最低温度）をＴ１［℃］としたとき、５≦Ｔ０−Ｔ１≦７０の関係を満足するのが好ましく、１０≦Ｔ０−Ｔ１≦６０の関係を満足するのがより好ましい。
【００７２】
これにより、粘度低下処理前後での組成物２’の粘度をいずれもより好適なものとすることができる。その結果、三次元造形物１０の生産性をより優れたものとしつつ、製造される三次元造形物１０の寸法精度をより優れたものとすることができる。
【００７３】
本工程において、粘度低下処理後の組成物２’の粘度は、特に限定されないが、１ｍＰａ・ｓ以上３０ｍＰａ・ｓ以下であるのが好ましく、２ｍＰａ・ｓ以上２５ｍＰａ・ｓ以下であるのがより好ましい。
【００７４】
これにより、吐出された組成物２’が目的の部位に接触する前に、当該組成物２’を、球形度の高い球状等のように、尾引きの問題を生じにくい形状により好適に調整することができる。なお、尾引きした部位が分離した場合であっても、分離した組成物２’が球状に近い形状に変形しやすくなる。また、吐出された組成物２’が目的の部位に接触する際の当該組成物２’の不本意な変形もより効果的に防止することができる。このようなことから、最終的に得られる三次元造形物１０の寸法精度をより優れたものとすることができる。
【００７５】
また、吐出時における組成物２’の粘度（粘度低下処理が施されていない状態の組成物２’の粘度）をη０［ｍＰａ・ｓ］、粘度低下処理工程での組成物２’の粘度（粘度低下処理が施された状態の組成物２’の粘度）をη１［ｍＰａ・ｓ］としたとき、９９≦η０−η１≦９９７０の関係を満足するのが好ましく、１９８≦η０−η１≦４９７５の関係を満足するのがより好ましい。
【００７６】
これにより、三次元造形物１０の生産性と、三次元造形物１０の寸法精度とを、より高いレベルで両立することができる。
【００７７】
また、吐出時における組成物２’の貯蔵弾性率（粘度低下処理が施されていない状態の組成物２’の貯蔵弾性率）と、粘度低下処理工程での組成物２’の貯蔵弾性率（粘度低下処理が施された状態の組成物２’の貯蔵弾性率）との差は、１０Ｐａ以上であるのが好ましく、１００Ｐａ以上であるのがより好ましく、１０００Ｐａ以上であるのがより好ましい。
【００７８】
これにより、三次元造形物１０の生産性と、三次元造形物１０の寸法精度とを、より高いレベルで両立することができる。
【００７９】
なお、貯蔵弾性率の測定は、例えば、Ａｎｔｏｎ  Ｐａａｒ社製レオメーター“Ｐｈｙｓｉｃａ  ＭＣＲ３０１”（登録商標）を用いて行うことができる。また、貯蔵弾性率は、例えば、以下の条件での測定により求めることができる。
【００８０】
・プレート：  パラレルプレート（φ２５ｍｍ）
・プレート間隔：  １ｍｍ
・応力：  ４ｄｙｎｅ／ｃｍ２
・角周波数：  １ｒａｄ／ｓ
【００８１】
なお、吐出工程に供される組成物２’が揮発性の溶剤を含むものである場合、当該溶剤を除去するための溶剤除去工程を行ってもよい。
【００８２】
このような溶剤除去工程（組成物２’中に含まれる溶剤の除去）は、いかなるタイミングで行うものであってもよいが、粘度低下処理工程の後であって、組成物２’が目的の部位に接触する前に行うものであるのが好ましい。
【００８３】
これにより、組成物２’が目的の部位に接触する際における不本意な変形等をより効果的に防止することができ、最終的に得られる三次元造形物１０の寸法精度をより優れたものとすることができる。
【００８４】
溶剤除去工程を行う場合、当該工程は、例えば、加熱処理や減圧処理により行うことができる。
【００８５】
なお、溶剤除去工程は、組成物２’が目的の部位に接触した後に行うものであってもよい。
【００８６】
≪サポート材形成用組成物供給工程≫
本実施形態では、前述した組成物２’とともに、サポート材形成用組成物５’を用いてサポート材（支持部）５を形成する（図４、図９参照）。
【００８７】
これにより、複数の層１を積み重ねる場合において、新たに接合部２を形成すべき部位が、先に形成された層１の接合部２と接触するものでない場合であっても、当該新たに接合部２を形成すべき部位を好適に支持することができる。このようなことから、様々な形状の三次元造形物１０を優れた寸法精度で製造することができる。
【００８８】
サポート材形成用組成物５’は、例えば、前述した組成物２’と同様の方法により、吐出することができる。
【００８９】
サポート材形成用組成物５’の形態は、いかなるものであってもよいが、通常、複数個の粒子を含むものであり、流動性を有するものである。
【００９０】
特に、サポート材形成用組成物５’は、複数個の粒子とともに、当該粒子を分散する液状の分散媒を含み、全体として液状をなすものであるのが好ましい。
【００９１】
これにより、サポート材形成用組成物５’を目的の部位により好適に付与することができる。
【００９２】
サポート材形成用組成物５’の付与（吐出）は、例えば、インクジェット装置、各種ディスペンサー等の各種吐出装置等を用いて行うことができるが、本工程では、サポート材形成用組成物５’を複数の液滴として吐出するのが好ましい。
【００９３】
これにより、サポート材形成用組成物５’の使用量を抑制しつつ好適にサポート材５を形成することができる。また、サポート材形成用組成物５’を微細なパターンで付与することができ、三次元造形物１０の寸法精度をより優れたものとする上で有利である。
【００９４】
本工程でサポート材形成用組成物５’を複数の液滴として吐出する場合、吐出されるサポート材形成用組成物５’の液滴は、１滴あたりの体積が、１ｐＬ以上１００ｐＬ以下であるのが好ましく、２ｐＬ以上８０ｐＬ以下であるのがより好ましい。
【００９５】
これにより、例えば、微細なパターンでサポート材形成用組成物５’を付与することができ、三次元造形物１０の寸法精度をより優れたものとすることができるとともに、三次元造形物１０の生産性をより優れたものとすることができる。
【００９６】
液状（ペースト状を含む）のサポート材形成用組成物５’の付与を吐出により行う場合、吐出されたサポート材形成用組成物５’が、目的とする部位（被着体）に接触する前のタイミングで、当該サポート材形成用組成物５’に対して、前述したのと同様な粘度低下処理を施してもよい。
【００９７】
これにより、吐出されたサポート材形成用組成物５’は、変形が生じ易いものとなり、目的の部位に接触する前に、球形度の高い球状等のように、尾引きの問題を生じにくい形状に変形させることができる。その結果、サポート材形成用組成物５’が目的の部位（被着体）に接触して形成されるパターンを所望の形状を有するものとすることができる。したがって、最終的に得られる三次元造形物１０の寸法精度をより高いものとすることができる。
【００９８】
なお、サポート材形成用組成物供給工程に供されるサポート材形成用組成物５’が揮発性の溶剤を含むものである場合、当該溶剤を除去するための溶剤除去工程を行ってもよい。
【００９９】
このような溶剤除去工程（サポート材形成用組成物５’中に含まれる溶剤の除去）は、いかなるタイミングで行うものであってもよいが、サポート材形成用組成物５’に対する粘度低下処理の後であって、サポート材形成用組成物５’が目的の部位に接触する前に行うものであるのが好ましい。
【０１００】
これにより、サポート材形成用組成物５’が目的の部位に接触する際における不本意な変形等をより効果的に防止することができ、最終的に得られる三次元造形物１０の寸法精度をより優れたものとすることができる。
【０１０１】
溶剤除去工程を行う場合、当該工程は、例えば、加熱処理や減圧処理により行うことができる。
【０１０２】
なお、溶剤除去工程は、サポート材形成用組成物５’が目的の部位に接触した後に行うものであってもよい。
【０１０３】
三次元造形物１０の製造においては、複数種のサポート材形成用組成物５’を用いてもよい。
サポート材形成用組成物５’については、後に詳述する。
【０１０４】
≪接合工程≫
その後、組成物２’を用いて形成されたパターンに含まれる粒子２１を接合するための接合処理を施す（図５、図１０参照）。
【０１０５】
これにより、組成物２’中に含まれる粒子２１が接合し、接合部２が形成される。このように接合部２が形成されることにより、その後の粒子２１の不本意な移動が防止され、三次元造形物１０の寸法精度を優れたものとすることができる。接合部２は、最終的に得られる三次元造形物１０の実体部を構成するものである。
【０１０６】
接合工程は、粒子２１を接合することができればいかなる方法で行ってもよいが、レーザーの照射により行うのが好ましい。
【０１０７】
これにより、所望の部位に高い選択性で粒子２１の接合に用いるエネルギーを付与することができ、エネルギー効率や三次元造形物１０の生産性の観点から有利である。また、所望の部位に高い選択性でエネルギーを付与することにより、好ましくない部位の不本意な変形をより効果的に防止することができ、最終的に得られる三次元造形物１０の寸法精度をより高いものとすることができる。
【０１０８】
また、レーザー光の照射により形成される接合部２は、一般に、粒子２１同士が強固に接合したものとなる。また、本工程で、レーザー光が照射されるパターン（組成物２’によるパターン）よりも下側に、接合部２が形成された層１を有する場合には、一般に、当該下側の層１の接合部２と、新たに形成される接合部２とが、強固に接合したものとなる。このようなことから、最終的に得られる三次元造形物１０の機械的強度をより優れたものとすることができる。
【０１０９】
また、レーザー光を照射することにより、粒子２１の接合を行うとともに、粒子２１以外の不要な成分を除去することができる。例えば、バインダー、溶剤等を除去することができ、これらの成分が形成される接合部２中に残存することを効果的に防止することができる。
【０１１０】
接合の形態は、粒子２１の構成材料等により異なるが、例えば、融着、焼結、溶融固化等が挙げられる。
【０１１１】
以下、レーザー光の照射により接合部２を形成する場合について中心的に説明する。
本工程で用いることのできるレーザーとしては、例えば、ルビーレーザー、ＹＡＧレーザー、Ｎｄ：ＹＡＧレーザー、チタンサファイアレーザー、半導体レーザー等の固体レーザー；色素レーザー等の液体レーザー；中性原子レーザー（ヘリウムネオンレーザー等）、イオンレーザー（アルゴンイオンレーザー等）、分子レーザー（炭酸ガスレーザー、窒素レーザー等）、エキシマレーザー、金属蒸気レーザー（ヘリウムカドミニウムレーザー等）等のガスレーザー；自由電子レーザー；酸素−ヨウ素化学レーザー、フッ化水素レーザー等の化学レーザー；ファイバーレーザー等が挙げられる。
【０１１２】
本工程で照射されるレーザーのビーム径は、０．５μｍ以上１００μｍ以下であるのが好ましく、１μｍ以上１５μｍ以下であるのがより好ましい。
【０１１３】
これにより、三次元造形物１０の寸法精度をより優れたものとしつつ、接合部２をより効率よく形成することができ、三次元造形物１０の生産性をより優れたものとすることができる。
【０１１４】
レーザーの出力は、特に限定されないが、５０Ｗ以上１００Ｗ以下であるのが好ましい。
これにより、装置の大型化を防止しつつ、効率よく接合部２を形成することができる。
【０１１５】
また、サポート材形成用組成物５’が粒子を含むものである場合、本工程において、当該粒子の接合も行ってもよい。
【０１１６】
サポート材形成用組成物５’を構成する粒子の接合は、例えば、組成物２’を構成する粒子２１の接合の方法、条件として説明したのと同様の方法、条件（例えば、レーザー光の照射条件等）により行うことができる。
【０１１７】
本工程においてサポート材形成用組成物５’を構成する粒子の接合を行う場合、当該粒子の接合は、組成物２’を構成する粒子２１の接合と、サポート材形成用組成物５’を構成する粒子の接合とは、同一の条件で行うものであってもよいし、異なる条件で行うものであってもよい。
【０１１８】
本工程においてサポート材形成用組成物５’を構成する粒子の接合を行う場合、当該粒子の接合は、当該粒子同士の接合強度（例えば、焼結度）が、組成物２’を構成する粒子２１同士の接合強度（例えば、焼結度）よりも小さくなるように行うものであってもよい。
【０１１９】
これにより、サポート材５としての機能を効果的に発揮させつつ、後述するサポート材除去工程でのサポート材５の除去をより容易に行うことができる。
【０１２０】
接合部２を有する層１の厚さは、特に限定されないが、１０μｍ以上５００μｍ以下であるのが好ましく、２０μｍ以上２５０μｍ以下であるのがより好ましい。
【０１２１】
これにより、三次元造形物１０の生産性を優れたものとしつつ、三次元造形物１０の寸法精度をより優れたものとすることができる。
【０１２２】
≪サポート材（支持部）除去工程≫
そして、前記のような一連の工程を繰り返し行った後に（図１１参照）、後処理工程として、サポート材５を除去する（図１２参照）。これにより、三次元造形物１０が取り出される。
【０１２３】
本工程の具体的な方法としては、例えば、刷毛等でサポート材５を払い除ける方法、サポート材５を吸引により除去する方法、空気等の気体を吹き付ける方法、水等の液体を付与する方法（例えば、液体中に前記のようにして得られた積層体を浸漬する方法、液体を吹き付ける方法等）、超音波振動等の振動を付与する方法、粒子が接合することにより形成されたサポート材５を割る等して破壊する方法等が挙げられる。また、これらから選択される２種以上の方法を組み合わせて行うことができる。
【０１２４】
前述したような本発明の製造方法によれば、材料の無駄の発生を抑制しつつ、寸法精度に優れた三次元造形物を効率よく製造することができる。
【０１２５】
前述したような三次元造形物の製造方法をフローチャートにまとめると、図１５のようになる。
【０１２６】
なお、図示の構成では、理解を容易にするために、前述した各工程を順次行うものとして説明したが、造形領域（ステージ上の空間）の各部位で、異なる工程を同時進行的に行ってもよい。また、１つの層１を形成するのに前述した一連の工程を繰り返し行ってもよい。
【０１２７】
《三次元造形物製造装置》
次に、本発明の三次元造形物製造装置について説明する。
【０１２８】
図１６は、本発明の三次元造形物製造装置の好適な実施形態を模式的に示す断面図である。
【０１２９】
図１６に示すように、三次元造形物製造装置Ｍ１００は、制御部Ｍ２と、粒子２１を含む組成物２’を吐出する組成物供給部（吐出手段）Ｍ３と、吐出された組成物２’の粘度を低下させる粘度低下処理を施す粘度低下処理手段Ｍ５と、組成物２’を用いて形成されたパターン上に粒子２１を接合するためのエネルギー線を照射（走査）する接合エネルギー付与手段（レーザー光照射手段）Ｍ６と、サポート材（支持部）５の形成に用いるサポート材形成用組成物５’を吐出するサポート材形成用組成物供給部（サポート材形成用組成物吐出手段）Ｍ８とを備えている。
制御部Ｍ２は、コンピューターＭ２１と、駆動制御部Ｍ２２とを有している。
【０１３０】
コンピューターＭ２１は、内部にＣＰＵやメモリ等を備えて構成される一般的な卓上型コンピューター等である。コンピューターＭ２１は、三次元造形物１０の形状をモデルデータとしてデータ化し、それを平行な幾層もの薄い断面体にスライスして得られる断面データ（スライスデータ）を駆動制御部Ｍ２２に対して出力する。
【０１３１】
駆動制御部Ｍ２２は、組成物供給部（吐出手段）Ｍ３、層形成部Ｍ４、粘度低下処理手段Ｍ５、接合エネルギー付与手段（レーザー光照射手段）Ｍ６、サポート材形成用組成物供給部（サポート材形成用組成物吐出手段）Ｍ８等をそれぞれに駆動する制御手段として機能する。具体的には、例えば、組成物供給部（吐出手段）Ｍ３による組成物２’の吐出パターンや吐出量、サポート材形成用組成物供給部（サポート材形成用組成物吐出手段）Ｍ８によるサポート材形成用組成物５’の吐出パターンや吐出量、粘度低下処理手段Ｍ５による光の照射タイミングや照射量、冷気の供給タイミングや供給量、接合エネルギー付与手段（レーザー光照射手段）Ｍ６によるレーザー光の照射パターンや照射量、走査速度、ステージ（昇降ステージ）Ｍ４１の下降量等を制御する。
【０１３２】
層形成部Ｍ４は、組成物２’およびサポート材形成用組成物５’が供給され、接合部２（組成物２’）およびサポート材５（サポート材形成用組成物５’）で構成された層１を支持するステージ（昇降ステージ）Ｍ４１と、昇降ステージＭ４１を取り囲む枠体Ｍ４５とを有している。
【０１３３】
昇降ステージＭ４１は、先に形成された層１の上に、新たな層１を形成するのに際して、駆動制御部Ｍ２２からの指令により所定量だけ順次下降する。この昇降ステージＭ４１の下降量は、新たに形成される層１の厚さと等しくなるように設定される。
【０１３４】
ステージＭ４１は、表面（組成物２’およびサポート材形成用組成物５’が付与される部位）が平坦なものである。これにより、厚さの均一性の高い層１を容易かつ確実に形成することができる。
【０１３５】
ステージＭ４１は、高強度の材料で構成されたものであるのが好ましい。ステージＭ４１の構成材料としては、例えば、ステンレス鋼等の各種金属材料等が挙げられる。
【０１３６】
また、ステージＭ４１の表面（組成物２’およびサポート材形成用組成物５’が付与される部位）には、表面処理が施されていてもよい。これにより、例えば、組成物２’の構成材料やサポート材形成用組成物５’の構成材料がステージＭ４１に強固に付着してしまうことをより効果的に防止したり、ステージＭ４１の耐久性を特に優れたものとし、三次元造形物１０のより長期間にわたる安定的な生産を図ったりすることができる。ステージＭ４１の表面の表面処理に用いられる材料としては、例えば、ポリテトラフルオロエチレン等のフッ素系樹脂等が挙げられる。
【０１３７】
組成物供給部（吐出手段）Ｍ３は、駆動制御部Ｍ２２からの指令により移動し、内部に収容された組成物２’が、ステージＭ４１に所定のパターンで供給されるように構成されている。
【０１３８】
組成物供給部（吐出手段）Ｍ３は、組成物２’を吐出するように構成されている。
組成物供給部（吐出手段）Ｍ３としては、例えば、インクジェットヘッド、各種ディスペンサー等が挙げられるが、特に、組成物２’を液滴として吐出するものであるのが好ましい。これにより、微細なパターンで組成物２’を付与することができ、微細な構造を有する三次元造形物１０であっても、特に高い寸法精度、特に高い生産性で製造することができる。
【０１３９】
インクジェット法による液滴吐出方式としては、例えば、ピエゾ方式や、組成物２’を加熱して発生した泡（バブル）により組成物２’を吐出させる方式等を用いることができる。
【０１４０】
組成物供給部（吐出手段）Ｍ３は、駆動制御部Ｍ２２からの指令により、付与する組成物２’のパターン（形成すべき接合部２に対応するパターン）、量等が制御されている。組成物供給部（吐出手段）Ｍ３による組成物２’の吐出パターン、吐出量等は、スライスデータに基づいて決定される。これにより、必要十分な量の組成物２’を付与することができ、所望のパターンの接合部２を確実に形成することができ、三次元造形物１０の寸法精度等をより確実に優れたものとすることができる。
【０１４１】
組成物供給部（吐出手段）Ｍ３の吐出部の大きさ（ノズル径）は、特に限定されないが、１０μｍ以上１００μｍ以下であるのが好ましい。
【０１４２】
これにより、三次元造形物１０の寸法精度をより優れたものとしつつ、三次元造形物１０の生産性をより優れたものとすることができる。
【０１４３】
粘度低下処理手段Ｍ５は、吐出された組成物２’の粘度を低下させる粘度低下処理を施すものである。
【０１４４】
粘度低下処理手段Ｍ５は、組成物２’の粘度を、吐出工程に比べて低いものとすることができる処理であればいかなるものであってもよいが、例えば、吐出された組成物２’に対して光を照射する光照射手段や、吐出された組成物２’を冷却する冷却手段を採用することができる。
【０１４５】
粘度低下処理手段Ｍ５は、吐出されたサポート材形成用組成物５’の粘度を低下させるのに用いてもよい。
【０１４６】
接合エネルギー付与手段（レーザー光照射手段）Ｍ６は、組成物２’が目的の部位に接触した後に、粒子２１を接合するためのエネルギーを付与するものである。
【０１４７】
これにより、組成物２’中に含まれる粒子２１が接合し、接合部２を形成することができる。
【０１４８】
特に、本実施形態では、接合エネルギー付与手段Ｍ６は、レーザー光を照射（走査）するレーザー光照射手段である。
【０１４９】
これにより、組成物２’に選択的にエネルギーを付与することができ、接合部２の形成のエネルギー効率をより優れたものとすることができる。これにより、粒子２１の接合や、バインダー等の除去をより効率よく行うことができ、三次元造形物１０の生産性をより優れたものとすることができる。また、エネルギー効率を優れたものとすることができるため、省エネルギーの観点からも有利である。
【０１５０】
サポート材形成用組成物５’が粒子を含むものである場合、接合エネルギー付与手段（レーザー光照射手段）Ｍ６は、当該粒子の接合も行うものであってもよい。
【０１５１】
サポート材形成用組成物供給部（サポート材形成用組成物吐出手段）Ｍ８は、サポート材（支持部）５の形成に用いるサポート材形成用組成物５’を吐出するように構成されている。
【０１５２】
サポート材形成用組成物供給部（サポート材形成用組成物吐出手段）Ｍ８としては、前述した組成物供給部（吐出手段）Ｍ３と同様に、例えば、インクジェットヘッド、各種ディスペンサー等が挙げられるが、特に、サポート材形成用組成物５’を液滴として吐出するものであるのが好ましい。
【０１５３】
これにより、微細なパターンでサポート材形成用組成物５’を付与することができ、サポート材形成用組成物５’の使用量を抑制することができるとともに、微細な構造を有する三次元造形物１０であっても特に生産性良く製造することができる。
【０１５４】
サポート材形成用組成物供給部（サポート材形成用組成物吐出手段）Ｍ８は、駆動制御部Ｍ２２からの指令により、形成すべきサポート材５のパターン、付与するサポート材形成用組成物５’の量等が制御されている。サポート材形成用組成物供給部（サポート材形成用組成物吐出手段）Ｍ８によるサポート材形成用組成物５’の吐出パターン、吐出量等は、スライスデータに基づいて決定される。これにより、必要十分な量のサポート材形成用組成物５’を付与することができ、所望のパターンのサポート材（支持部）５を確実に形成することができ、三次元造形物１０の寸法精度等をより確実に優れたものとすることができる。
【０１５５】
本発明では、三次元造形物の製造を雰囲気の組成等が管理されたチャンバー内で行うものであってもよい。これにより、例えば、不活性ガス中で接合工程を行うことができ、粒子の不本意な変性等をより効果的に防止することができる。また、例えば、反応性ガスを含む雰囲気中で接合工程を行うことにより、原料として用いる粒子の組成とは異なる組成の材料で構成された三次元造形物を好適に製造することができる。
【０１５６】
前述したような本発明の三次元造形物製造装置によれば、材料の無駄の発生を抑制しつつ、寸法精度に優れた三次元造形物を効率よく製造することができる。
【０１５７】
《組成物（三次元造形物製造用組成物）》
次に、三次元造形物の製造に用いる組成物（三次元造形物製造用組成物）について説明する。
【０１５８】
本発明の三次元造形物の製造に用いる組成物（三次元造形物製造用組成物）は、複数の層を積層し、三次元造形物を製造するのに用いられる組成物であって、少なくとも複数個の粒子を含むものである。
【０１５９】
（粒子）
組成物２’は、粒子２１を複数個含むものである。
【０１６０】
組成物（三次元造形物製造用組成物）２’が、粒子２１を含むものであることにより、三次元造形物１０の構成材料の選択の幅を広いものとすることができ、所望の物性、質感等を有する三次元造形物１０を好適に得ることができる。例えば、溶媒に溶解した材料を用いて三次元造形物を製造する場合、使用することのできる材料に制限があるが、粒子２１を含む組成物２’を用いることによりこのような制限を解消することができる。また、例えば、三次元造形物１０の機械的強度、靱性、耐久性等をより優れたものとすることができ、試作用途のみならず実製品として適用することができる。
【０１６１】
粒子２１の構成材料としては、例えば、金属材料、金属化合物（セラミックス等）、樹脂材料、顔料等が挙げられる。
【０１６２】
組成物２’が粒子２１として、金属材料、セラミックス材料のうち少なくとも一方を含む材料で構成されたものを含むものであると、例えば、三次元造形物１０の質感（高級感）、機械的強度、耐久性等をより優れたものとすることができる。
【０１６３】
特に、粒子２１が金属材料を含む材料で構成されたものであると、三次元造形物１０の高級感、重量感、機械的強度、靱性等を特に優れたものとすることができる。また、粒子２１の接合のためのエネルギー（レーザー光によるエネルギー）を付与した後の放熱が効率よく進行するため、三次元造形物１０の生産性を特に優れたものとすることができる。
【０１６４】
粒子２１を構成する金属材料としては、例えば、マグネシウム、鉄、銅、コバルト、チタン、クロム、ニッケルやこれらのうち少なくとも１種を含む合金（例えば、マルエージング鋼、ステンレス、コバルトクロムモリブデン、チタニウム合金、ニッケル基調合金、アルミニウム合金等）等が挙げられる。
【０１６５】
粒子２１を構成する金属化合物としては、例えば、シリカ、アルミナ、酸化チタン、酸化亜鉛、酸化ジルコン、酸化錫、酸化マグネシウム、チタン酸カリウム等の各種金属酸化物；水酸化マグネシウム、水酸化アルミニウム、水酸化カルシウム等の各種金属水酸化物；窒化珪素、窒化チタン、窒化アルミニウム等の各種金属窒化物；炭化珪素、炭化チタン等の各種金属炭化物；硫化亜鉛等の各種金属硫化物；炭酸カルシウム、炭酸マグネシウム等の各種金属の炭酸塩；硫酸カルシウム、硫酸マグネシウム等の各種金属の硫酸塩；ケイ酸カルシウム、ケイ酸マグネシウム等の各種金属のケイ酸塩；リン酸カルシウム等の各種金属のリン酸塩；ホウ酸アルミニウム、ホウ酸マグネシウム等の各種金属のホウ酸塩や、これらの複合化物等が挙げられる。
【０１６６】
粒子２１を構成する樹脂材料としては、例えば、ポリブチレンテレフタレート、ポリエチレンテレフタレート、ポリプロピレン、ポリスチレン、シンジオタクチック・ポリスチレン、ポリアセタール、変性ポリフェニレンエーテル、ポリエーテルエーテルケトン、ポリカーボネート、アクリロニトリル−ブタジエン−スチレン共重合体（ＡＢＳ樹脂）、ポリエーテルニトリル、ポリアミド（ナイロン等）、ポリアリレート、ポリアミドイミド、ポリエーテルイミド、ポリイミド、液晶ポリマー、ポリサルホン、ポリエーテルサルホン、ポリフェニレンサルファイド、フッ素樹脂等が挙げられる。
【０１６７】
粒子２１を構成する顔料としては、無機顔料および有機顔料のいずれも使用することができる。
【０１６８】
無機顔料としては、例えば、ファーネスブラック、ランプブラック、アセチレンブラック、チャネルブラック等のカーボンブラック（Ｃ．Ｉ．ピグメントブラック７）類、酸化鉄、酸化チタン等が挙げられ、これらから選択される１種または２種以上を組み合わせて用いることができる。
前記無機顔料の中でも、好ましい白色を呈するためには、酸化チタンが好ましい。
【０１６９】
有機顔料としては、例えば、不溶性アゾ顔料、縮合アゾ顔料、アゾレーキ、キレートアゾ顔料等のアゾ顔料、フタロシアニン顔料、ペリレンおよびペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料等が挙げられ、これらから選択される１種または２種以上を組み合わせて用いることができる。
【０１７０】
粒子２１の形状は、特に限定されず、球状、紡錘形状、針状、筒状、鱗片状等、いかなる形状であってもよく、また、不定形のものであってもよいが、球状をなすものであるのが好ましい。
【０１７１】
粒子２１の平均粒径は、特に限定されないが、０．１μｍ以上２０μｍ以下であるのが好ましく、０．２μｍ以上１０μｍ以下であるのがより好ましい。
【０１７２】
これにより、組成物２’の流動性をより好適なものとすることができ、吐出工程をより円滑に行うことができるとともに、接合工程での粒子２１の接合をより好適に行うことができる。また、例えば、接合工程におけるバインダー等の除去等を効率よく除去することができ、不本意に粒子２１以外の構成材料が最終的な三次元造形物１０中に残存することをより効果的に防止することができる。このようなことから、三次元造形物１０の生産性をより優れたものとしつつ、製造される三次元造形物１０の信頼性、機械的強度をより優れたものとすることができ、製造される三次元造形物１０における不本意な凹凸の発生等をより効果的に防止し、三次元造形物１０の寸法精度をより優れたものとすることができる。
【０１７３】
なお、本発明において、平均粒径とは、体積基準の平均粒径を言い、例えば、サンプルをメタノールに添加し、超音波分散器で３分間分散した分散液をコールターカウンター法粒度分布測定器（ＣＯＵＬＴＥＲ  ＥＬＥＣＴＲＯＮＩＣＳ  ＩＮＳ製ＴＡ−ＩＩ型）にて、５０μｍのアパチャーを用いて測定することにより求めることができる。
【０１７４】
粒子２１のＤｍａｘは、０．２μｍ以上２５μｍ以下であるのが好ましく、０．４μｍ以上１５μｍ以下であるのがより好ましい。
【０１７５】
これにより、組成物２’の流動性をより好適なものとすることができ、吐出工程をより円滑に行うことができるとともに、接合工程での粒子２１の接合をより好適に行うことができる。その結果、三次元造形物１０の生産性をより優れたものとしつつ、製造される三次元造形物１０の機械的強度をより優れたものとすることができ、製造される三次元造形物１０における不本意な凹凸の発生等をより効果的に防止し、三次元造形物１０の寸法精度をより優れたものとすることができる。
【０１７６】
組成物２’中における粒子２１の含有率は、５０質量％以上９９質量％以下であるのが好ましく、５５質量％以上７０質量％以下であるのがより好ましい。
【０１７７】
これにより、組成物２’の取扱いのし易さをより優れたものとしつつ、三次元造形物１０の製造過程において除去される成分の量をより少ないものとすることができ、三次元造形物１０の生産性、生産コスト、省資源の観点等から特に有利である。また、最終的に得られる三次元造形物１０の寸法精度をより優れたものとすることができる。
【０１７８】
なお、粒子２１は、三次元造形物１０の製造過程（例えば、接合工程等）において、化学反応（例えば、酸化反応等）をする材料で構成されたものであり、組成物２’中に含まれる粒子２１の組成と、最終的な三次元造形物１０の構成材料とで、組成が異なっていてもよい。
なお、組成物２’は、２種以上の粒子を含むものであってもよい。
【０１７９】
（ゲルゾル相転移材料）
組成物２’は、粘度低下処理に粘度が低下し得るものであればいかなる組成のものであってもよいが、組成物２’をゲルゾル相転移させるゲルゾル相転移材料を含むものであるのが好ましい。
【０１８０】
これにより、粘度低下処理前後での組成物２’の粘度をいずれもより好適なものとすることができ、三次元造形物１０の生産性をより優れたものとしつつ、製造される三次元造形物１０の寸法精度をより優れたものとすることができる。
【０１８１】
ゲルゾル相転移材料としては、例えば、光照射により組成物２’の粘度を低下させる粘度低下剤、温度低下により組成物２’の粘度を低下させる粘度低下剤等が挙げられる。
【０１８２】
光照射により組成物２’の粘度を低下させる粘度低下剤としては、例えば、アゾベンゼンをジヒドロアノステロールで機能化した誘導体、ジアリールエテンの誘導体等が挙げられるが、アゾベンゼンをジヒドロアノステロールで機能化した誘導体が好ましい。
【０１８３】
これにより、粘度低下処理前後での組成物２’の粘度をいずれもより好適なものとすることができる。その結果、三次元造形物１０の生産性をより優れたものとしつつ、製造される三次元造形物１０の寸法精度をより優れたものとすることができる。また、三次元造形物１０の製造過程（接合工程等）における粘度低下剤の除去が比較的容易であり、最終的に得られる三次元造形物１０中に不本意に粘度低下剤が残存することをより効果的に防止することができる。その結果、三次元造形物１０の信頼性をより優れたものとすることができる。
【０１８４】
吐出工程に供される組成物２’中に含まれるアゾベンゼンをジヒドロアノステロールで機能化した誘導体としては、例えば、下記式（１）で表されるもの（トランス体）等が挙げられる。
【０１８５】
【化１】
2017113888.tif 000002
【０１８６】
式（１）で表される化合物は、紫外線の照射（粘度低下処理）により、下記式（２）で示される化学構造（シス体）となり、組成物２’の粘度を低下させる。より具体的には、吐出工程に供される組成物２’が式（１）で表される化合物（トランス体）を含むものであると、紫外線の照射（粘度低下処理）により、当該化合物が式（２）で表される化合物（トランス体）となり、組成物２’の状態は、ゲルからゾルへと変化する。
【０１８７】
【化２】
2017113888.tif 000003
【０１８８】
また、温度の低下により組成物２’の粘度を低下させる粘度低下剤としては、例えば、ポリ（Ｎ−イソプロピルアクリルアミド）、寒天、ゼラチン等が挙げられるが、ポリ（Ｎ−イソプロピルアクリルアミド）が好ましい。
【０１８９】
これにより、粘度低下処理前後での組成物２’の粘度をいずれもより好適なものとすることができる。その結果、三次元造形物１０の生産性をより優れたものとしつつ、製造される三次元造形物１０の寸法精度をより優れたものとすることができる。また、三次元造形物１０の製造過程（接合工程等）における粘度低下剤の除去が比較的容易であり、最終的に得られる三次元造形物１０中に不本意に粘度低下剤が残存することをより効果的に防止することができる。その結果、三次元造形物１０の信頼性をより優れたものとすることができる。
【０１９０】
組成物２’中における粘度低下剤（ゲルゾル相転移材料）の含有率は、０．２質量％以上１０質量％以下であるのが好ましく、０．５質量％以上７．０質量％以下であるのがより好ましい。
【０１９１】
これにより、粘度低下処理前後での組成物２’の粘度をいずれもより好適なものとすることができ、三次元造形物１０の生産性をより優れたものとしつつ、製造される三次元造形物１０の寸法精度をより優れたものとすることができる。
【０１９２】
（バインダー）
組成物２’は、バインダーを含むものであってもよい。
【０１９３】
これにより、例えば、組成物２’を用いて形成されたパターンの不本意な変形をより効果的に防止することができる。その結果、三次元造形物１０の寸法精度をより優れたものとすることができる。また、三次元造形物１０中における空隙率（空孔率）、三次元造形物１０の密度等の調整を好適に行うことができる。
【０１９４】
バインダーとしては、接合工程に供される前の組成物２’（組成物２’を用いて形成されたパターン）中において粒子２１を仮固定する機能を有するものであればよく、例えば、熱可塑性樹脂、硬化性樹脂等の各種樹脂材料等を用いることができるが、硬化性樹脂を含むのが好ましい。
【０１９５】
これにより、例えば、吐出された組成物２’に対して接合工程の前のタイミング（例えば、組成物２’の吐出後であって当該組成物２’が目的の部位（被着体）に接触する前（着弾前）のタイミング（より具体的には、例えば、粘度低下処理後のタイミング等）や、吐出された組成物２’が目的の部位（被着体）に接触（着弾）した後のタイミング）で硬化処理を施すことにより、組成物２’の流動性をより効果的に低下させ、より複雑なパターンや、微細な構造を有するパターン等を好適に形成することができる。したがって、複雑な形状や微細な構造を有する三次元造形物１０であってもより好適に製造することができる。また、組成物２’が目的の部位（被着体）に接触した状態での粘度（硬化性樹脂が硬化した状態での組成物２’の粘度）を大きいものとしつつ、吐出時における組成物２’の粘度が過剰に高くなることを防止することができるため、組成物２’の吐出性、三次元造形物１０の生産性をより優れたものとすることができる。
なお、硬化処理は、紫外線等のエネルギー線の照射により行うことができる。
【０１９６】
以下、バインダーとして硬化性樹脂を含む場合について代表的に説明する。
硬化性樹脂としては、例えば、各種熱硬化性樹脂、光硬化性樹脂等を好適に用いることができる。
【０１９７】
硬化性樹脂（重合性化合物）としては、例えば、各種モノマー、各種オリゴマー（ダイマー、トリマー等を含む）、プレポリマー等を用いることができるが、組成物２’は、硬化性樹脂（重合性化合物）として、少なくともモノマー成分を含むものであるのが好ましい。モノマーは、オリゴマー成分等に比べて、一般に、低粘度の成分であるため、硬化性樹脂（重合性化合物）の吐出安定性をより優れたものとする上で有利である。
【０１９８】
硬化性樹脂（重合性化合物）としては、エネルギー線の照射により、重合開始剤から生じるラジカル種またはカチオン種等により、付加重合または開環重合が開始され、重合体を生じるものが好ましく使用される。付加重合の重合様式として、ラジカル、カチオン、アニオン、メタセシス、配位重合が挙げられる。また、開環重合の重合様式として、カチオン、アニオン、ラジカル、メタセシス、配位重合が挙げられる。
【０１９９】
付加重合性化合物としては、例えば、少なくとも１個のエチレン性不飽和二重結合を有する化合物等が挙げられる。付加重合性化合物として、末端エチレン性不飽和結合を少なくとも１個、好ましくは２個以上有する化合物が好ましく使用できる。
【０２００】
エチレン性不飽和重合性化合物は、単官能の重合性化合物および多官能の重合性化合物、またはそれらの混合物の化学的形態をもつ。単官能の重合性化合物としては、例えば、不飽和カルボン酸（例えば、アクリル酸、メタクリル酸、イタコン酸、クロトン酸、イソクロトン酸、マレイン酸等）や、そのエステル類、アミド類等が挙げられる。多官能の重合性化合物としては、不飽和カルボン酸と脂肪族の多価アルコール化合物とのエステル、不飽和カルボン酸と脂肪族の多価アミン化合物とのアミド類が用いられる。
【０２０１】
また、ヒドロキシル基や、アミノ基、メルカプト基等の求核性置換基を有する不飽和カルボン酸エステルまたはアミド類とイソシアネート類、エポキシ類との付加反応物、カルボン酸との脱水縮合反応物等も使用できる。また、イソシアネート基やエポキシ基等の親電子性置換基を有する不飽和カルボン酸エステルまたはアミド類と、アルコール類、アミン類およびチオール類との付加反応物、さらに、ハロゲン基やトシルオキシ基等の脱離性置換基を有する不飽和カルボン酸エステルまたはアミド類と、アルコール類、アミン類またはチオール類との置換反応物も使用できる。
【０２０２】
不飽和カルボン酸と脂肪族多価アルコール化合物とのエステルであるラジカル重合性化合物の具体例としては、例えば、（メタ）アクリル酸エステルが代表的であり、単官能のもの、多官能のもののいずれも用いることができる。
【０２０３】
本発明において、エポキシ基、オキセタン基等の環状エーテル基を分子内に１つ以上有するカチオン開環重合性の化合物を硬化性樹脂（重合性化合物）として好適に用いることができる。
【０２０４】
カチオン重合性化合物としては、例えば、開環重合性基を含む硬化性化合物等が挙げられ、中でも、ヘテロ環状基含有硬化性化合物が特に好ましい。このような硬化性化合物としては、例えば、エポキシ誘導体、オキセタン誘導体、テトラヒドロフラン誘導体、環状ラクトン誘導体、環状カーボネート誘導体、オキサゾリン誘導体などの環状イミノエーテル類、ビニルエーテル類等が挙げられ、中でも、エポキシ誘導体、オキセタン誘導体、ビニルエーテル類が好ましい。
【０２０５】
組成物２’は、硬化性樹脂（重合性化合物）として、モノマー以外に、オリゴマー（ダイマー、トリマー等を含む）、プレポリマー等を含むものであってもよい。オリゴマー、プレポリマーとしては、例えば、上述したようなモノマーを構成成分としたものを用いることができる。
【０２０６】
組成物２’中において、バインダーは、いかなる形態で含まれるものであってもよいが、液状（例えば、溶融状態、溶解状態等）をなすものであるのが好ましい。すなわち、分散媒２２の構成成分として含まれているのが好ましい。
【０２０７】
これにより、バインダーは、粒子２１を分散する分散媒２２として機能することができ、組成物２’の吐出性をより優れたものとすることができる。また、接合工程に際してバインダーが粒子２１を好適に被覆することができ、接合工程を行う際におけるパターン（組成物２’を用いて形成されたパターン）の形状の安定性をより優れたものとすることができ、三次元造形物１０の寸法精度をより優れたものとすることができる。
【０２０８】
組成物２’中におけるバインダーの含有率は、０．１質量％以上４８質量％以下であるのが好ましく、０．８質量％以上１０質量％以下であるのがより好ましい。
【０２０９】
これにより、吐出工程での組成物２’の流動性をより適切なものとしつつ、バインダーによる粒子２１の仮固定の機能がより効果的に発揮される。また、接合工程でのバインダーの除去をより確実に行うことができる。このようなことから、三次元造形物１０の生産性をより優れたものとしつつ、製造される三次元造形物１０の寸法精度、信頼性をより優れたものとすることができる。
【０２１０】
（溶剤）
組成物２’は、揮発性の溶剤を含むものであってもよい。
【０２１１】
これにより、組成物２’の粘度調整を好適に行うことができ、組成物２’の吐出安定性をより優れたものとすることができる。また、溶剤は、組成物２’において、粒子２１を分散させる分散媒２２として機能することができ、組成物２’の分散状態をより良好なものとすることができる。また、揮発性の溶剤は、三次元造形物１０の製造過程において効率よく除去することができるため、最終的に得られる三次元造形物１０中に、不本意に残存することによる弊害の発生を効果的に防止することができる。
【０２１２】
溶剤としては、例えば、水；エチレングリコールモノメチルエーテル、エチレングリコールモノエチルエーテル、プロピレングリコールモノメチルエーテル、プロピレングリコールモノエチルエーテル等の（ポリ）アルキレングリコールモノアルキルエーテル類；酢酸エチル、酢酸ｎ−プロピル、酢酸ｉｓｏ−プロピル、酢酸ｎ−ブチル、酢酸ｉｓｏ−ブチル等の酢酸エステル類；ベンゼン、トルエン、キシレン等の芳香族炭化水素類；メチルエチルケトン、アセトン、メチルイソブチルケトン、エチル−ｎ−ブチルケトン、ジイソプロピルケトン、アセチルアセトン等のケトン類；エタノール、プロパノール、ブタノール等のアルコール類；テトラアルキルアンモニウムアセテート類；ジメチルスルホキシド、ジエチルスルホキシド等のスルホキシド系溶剤；ピリジン、ピコリン、２，６−ルチジン等のピリジン系溶剤；テトラアルキルアンモニウムアセテート（例えば、テトラブチルアンモニウムアセテート等）等のイオン液体等が挙げられ、これらから選択される１種または２種以上を組み合わせて用いることができる。
【０２１３】
組成物２’が金属材料で構成された粒子２１を含むものである場合、溶剤としては、非プロトン性溶剤を用いるのが好ましい。これにより、粒子２１の構成材料の不本意な酸化反応等を効果的に防止することができる。
【０２１４】
組成物２’中における溶剤の含有量は、０．５質量％以上７０質量％以下であるのが好ましく、１質量％以上５０質量％以下であるのがより好ましい。
【０２１５】
これにより、組成物２’の取扱いのし易さをより優れたものとしつつ、三次元造形物１０の製造過程において除去される成分の量をより少ないものとすることができ、三次元造形物１０の生産性、生産コスト、省資源の観点等から特に有利である。また、最終的に得られる三次元造形物１０の寸法精度をより優れたものとすることができる。
【０２１６】
（その他の成分）
また、組成物２’は、前述した以外の成分を含むものであってもよい。このような成分としては、例えば、重合開始剤；分散剤；界面活性剤；増粘剤；凝集防止剤；消泡剤；スリップ剤（レベリング剤）；染料；重合禁止剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【０２１７】
重合開始剤としては、例えば、ラジカル重合開始剤やカチオン重合開始剤を使用することができるが、ラジカル重合開始剤を使用することが好ましい。ラジカル重合開始剤は、紫外線領域に吸収ピークを有していることが好ましい。
【０２１８】
ラジカル重合開始剤としては、例えば、芳香族ケトン類、アシルホスフィンオキサイド化合物、芳香族オニウム塩化合物、有機過酸化物、チオ化合物（チオキサントン化合物、チオフェニル基含有化合物等）、ヘキサアリールビイミダゾール化合物、ケトオキシムエステル化合物、ボレート化合物、アジニウム化合物、メタロセン化合物、活性エステル化合物、炭素ハロゲン結合を有する化合物、アルキルアミン化合物等が挙げられる。
【０２１９】
組成物２’が重合開始剤を含むものである場合、組成物２’中において、重合開始剤は、いかなる形態で含まれるものであってもよいが、液状（例えば、溶融状態、溶解状態等）をなすものであるのが好ましい。すなわち、分散媒２２の構成成分として含まれているのが好ましい。
【０２２０】
これにより、重合開始剤は、粒子２１を分散する分散媒２２として機能することができ、組成物２’の吐出性をより優れたものとすることができる。また、接合工程に際してバインダー（硬化性樹脂）の硬化物が粒子２１を好適に被覆することができ、接合工程を行う際におけるパターン（組成物２’を用いて形成されたパターン）の形状の安定性をより優れたものとすることができ、三次元造形物１０の寸法精度をより優れたものとすることができる。
【０２２１】
組成物２’中における重合開始剤の含有量は、０．３質量％以上１０質量％以下であるのが好ましい。
【０２２２】
これにより、吐出工程での組成物２’の流動性をより適切なものとしつつ、バインダー（硬化性樹脂の硬化物）による粒子２１の仮固定の機能がより効果的に発揮される。また、接合工程でのバインダーの除去をより確実に行うことができる。このようなことから、三次元造形物１０の生産性をより優れたものとしつつ、製造される三次元造形物１０の寸法精度、信頼性をより優れたものとすることができる。
【０２２３】
《サポート材形成用組成物》
次に、三次元造形物の製造に用いるサポート材形成用組成物について説明する。
サポート材形成用組成物５’は、サポート材５の形成に用いられる組成物である。
【０２２４】
（粒子）
サポート材形成用組成物５’は、粒子を複数個含むものであるのが好ましい。
【０２２５】
サポート材形成用組成物５’が、粒子を含むものであることにより、形成すべきサポート材５が微細な形状を有するもの等である場合であっても、サポート材５を高い寸法精度で、効率よく形成することができる。
【０２２６】
サポート材形成用組成物５’を構成する粒子の構成材料としては、例えば、金属材料、金属化合物（セラミックス等）、樹脂材料、顔料等が挙げられる。
【０２２７】
ただし、サポート材形成用組成物５’を構成する粒子は、組成物２’を構成する粒子２１よりも高融点の材料で構成されたものであるのが好ましい。
【０２２８】
粒子の形状は、特に限定されず、球状、紡錘形状、針状、筒状、鱗片状等、いかなる形状であってもよく、また、不定形のものであってもよいが、球状をなすものであるのが好ましい。
【０２２９】
粒子の平均粒径は、特に限定されないが、０．１μｍ以上２０μｍ以下であるのが好ましく、０．２μｍ以上１０μｍ以下であるのがより好ましい。
【０２３０】
これにより、サポート材形成用組成物５’の流動性をより好適なものとすることができ、サポート材形成用組成物５’の供給をより円滑に行うことができるとともに、接合工程での粒子の接合をより好適に行うことができる。このようなことから、三次元造形物１０の生産性をより優れたものとしつつ、製造される三次元造形物１０における不本意な凹凸の発生等をより効果的に防止し、三次元造形物１０の寸法精度をより優れたものとすることができる。
【０２３１】
粒子のＤｍａｘは、０．２μｍ以上２５μｍ以下であるのが好ましく、０．４μｍ以上１５μｍ以下であるのがより好ましい。
【０２３２】
これにより、サポート材形成用組成物５’の流動性をより好適なものとすることができ、サポート材形成用組成物５’の供給をより円滑に行うことができるとともに、接合工程での粒子の接合をより好適に行うことができる。その結果、三次元造形物１０の生産性をより優れたものとしつつ、製造される三次元造形物１０における不本意な凹凸の発生等をより効果的に防止し、三次元造形物１０の寸法精度をより優れたものとすることができる。
【０２３３】
サポート材形成用組成物５’中における粒子の含有率は、５０質量％以上９９質量％以下であるのが好ましく、５５質量％以上９８質量％以下であるのがより好ましい。
【０２３４】
これにより、サポート材形成用組成物５’の取扱いのし易さをより優れたものとしつつ、三次元造形物１０の製造過程において除去される成分の量をより少ないものとすることができ、三次元造形物１０の生産性、生産コスト、省資源の観点等から特に有利である。また、最終的に得られる三次元造形物１０の寸法精度をより優れたものとすることができる。
なお、サポート材形成用組成物５’は、２種以上の粒子を含むものであってもよい。
【０２３５】
（ゲルゾル相転移材料）
サポート材形成用組成物５’は、サポート材形成用組成物５’をゲルゾル相転移させるゲルゾル相転移材料を含むものであるのが好ましい。
【０２３６】
これにより、粘度低下処理に粘度が低下し得るものであればいかなる組成のものであってもよいが、吐出されたサポート材形成用組成物５’に対して粘度低下処理を施すことにより、好適にサポート材形成用組成物５’の粘度を低下させることができ、三次元造形物１０の生産性、寸法精度をより優れたものとすることができる。
【０２３７】
ゲルゾル相転移材料としては、例えば、組成物２’の構成成分として説明したもの等を用いることができる。
これにより、前述したのと同様の効果が得られる。
【０２３８】
サポート材形成用組成物５’中における粘度低下剤（ゲルゾル相転移材料）の含有率は、０．２質量％以上１０質量％以下であるのが好ましく、０．５質量％以上７．０質量％以下であるのがより好ましい。
【０２３９】
これにより、粘度低下処理前後でのサポート材形成用組成物５’の粘度をいずれもより好適なものとすることができ、三次元造形物１０の生産性をより優れたものとしつつ、製造される三次元造形物１０の寸法精度をより優れたものとすることができる。
【０２４０】
（バインダー）
サポート材形成用組成物５’は、粒子に加え、さらにバインダーを含むものであってもよい。
【０２４１】
これにより、例えば、サポート材形成用組成物５’を用いて形成されたサポート材５の不本意な変形をより効果的に防止することができる。その結果、三次元造形物１０の寸法精度をより優れたものとすることができる。
【０２４２】
バインダーとしては、接合工程に供される前のサポート材形成用組成物５’中において粒子を仮固定する機能を有するものであればよく、例えば、熱可塑性樹脂、硬化性樹脂等の各種樹脂材料等を用いることができるが、硬化性樹脂を含むのが好ましい。
【０２４３】
これにより、例えば、吐出されたサポート材形成用組成物５’に対して接合工程の前のタイミング（例えば、サポート材形成用組成物５’の吐出後であって当該サポート材形成用組成物５’が目的の部位（被着体）に接触する前（着弾前）のタイミング（より具体的には、例えば、粘度低下処理後のタイミング等）や、吐出されたサポート材形成用組成物５’が目的の部位（被着体）に接触（着弾）した後のタイミング）で硬化処理を施すことにより、サポート材形成用組成物５’の流動性をより効果的に低下させ、より複雑なパターンや、微細な構造を有するパターン等を好適に形成することができる。したがって、複雑な形状や微細な構造を有する三次元造形物１０であってもより好適に製造することができる。また、サポート材形成用組成物５’が目的の部位（被着体）に接触した状態での粘度（硬化性樹脂が硬化した状態でのサポート材形成用組成物５’の粘度）を大きいものとしつつ、吐出時におけるサポート材形成用組成物５’の粘度を低いものとすることができるため、サポート材形成用組成物５’の吐出性、三次元造形物１０の生産性をより優れたものとすることができる。
なお、硬化処理は、紫外線等のエネルギー線の照射により行うことができる。
【０２４４】
サポート材形成用組成物５’が硬化性樹脂を含むものである場合、当該硬化性樹脂としては、例えば、組成物２’の構成成分として説明したもの等を用いることができる。
【０２４５】
なお、組成物２’中に含まれる硬化性樹脂と、サポート材形成用組成物５’中に含まれる硬化性樹脂とは、同一の条件（例えば、同一の組成等）のものであってもよいし、異なる条件のものであってもよい。
【０２４６】
サポート材形成用組成物５’中におけるバインダーの含有率は、０．５質量％以上４８質量％以下であるのが好ましく、１質量％以上４３質量％以下であるのがより好ましい。
【０２４７】
これにより、サポート材形成用組成物５’の供給時におけるサポート材形成用組成物５’の流動性をより適切なものとしつつ、バインダーによる粒子の仮固定の機能がより効果的に発揮される。また、接合工程でのバインダーの除去をより確実に行うことができる。このようなことから、三次元造形物１０の生産性をより優れたものとしつつ、製造される三次元造形物１０の寸法精度、信頼性をより優れたものとすることができる。
【０２４８】
（溶剤）
サポート材形成用組成物５’は、揮発性の溶剤を含むものであってもよい。
【０２４９】
これにより、サポート材形成用組成物５’の粘度調整を好適に行うことができ、サポート材形成用組成物５’の吐出安定性をより優れたものとすることができる。また、溶剤は、サポート材形成用組成物５’において、粒子を分散させる分散媒として機能することができ、サポート材形成用組成物５’の分散状態をより良好なものとすることができる。
【０２５０】
サポート材形成用組成物５’が溶剤を含むものである場合、当該溶剤としては、例えば、組成物２’の構成成分として説明したもの等を用いることができる。
【０２５１】
なお、組成物２’中に含まれる溶剤と、サポート材形成用組成物５’中に含まれる溶剤とは、同一の条件（例えば、同一の組成等）のものであってもよいし、異なる条件のものであってもよい。
【０２５２】
サポート材形成用組成物５’中における溶剤の含有量は、０．５質量％以上３０質量％以下であるのが好ましく、１質量％以上２５質量％以下であるのがより好ましい。
【０２５３】
これにより、サポート材形成用組成物５’の取扱いのし易さをより優れたものとしつつ、三次元造形物１０の製造過程において除去される成分の量をより少ないものとすることができ、三次元造形物１０の生産性、生産コスト、省資源の観点等から特に有利である。また、最終的に得られる三次元造形物１０の寸法精度をより優れたものとすることができる。
【０２５４】
（その他の成分）
また、サポート材形成用組成物５’は、前述した以外の成分を含むものであってもよい。このような成分としては、例えば、重合開始剤；分散剤；界面活性剤；増粘剤；凝集防止剤；消泡剤；スリップ剤（レベリング剤）；染料；重合禁止剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【０２５５】
サポート材形成用組成物５’が重合開始剤を含むものである場合、サポート材形成用組成物５’中において、重合開始剤は、いかなる形態で含まれるものであってもよいが、液状（例えば、溶融状態、溶解状態等）をなすものであるのが好ましい。すなわち、分散媒の構成成分として含まれているのが好ましい。
【０２５６】
これにより、重合開始剤は、粒子を分散する分散媒として機能することができ、サポート材形成用組成物５’の吐出性をより優れたものとすることができる。また、接合工程に際してバインダー（硬化性樹脂）の硬化物が粒子を好適に被覆することができ、接合工程を行う際におけるパターンの形状の安定性をより優れたものとすることができ、三次元造形物１０の寸法精度をより優れたものとすることができる。
【０２５７】
サポート材形成用組成物５’中における重合開始剤の含有量は、０．５質量％以上１０質量％以下であるのが好ましい。
【０２５８】
これにより、サポート材形成用組成物５’の供給時におけるサポート材形成用組成物５’の流動性をより適切なものとしつつ、バインダー（硬化性樹脂の硬化物）による粒子の仮固定の機能がより効果的に発揮される。また、接合工程でのバインダーの除去をより確実に行うことができる。このようなことから、三次元造形物１０の生産性をより優れたものとしつつ、製造される三次元造形物１０の寸法精度、信頼性をより優れたものとすることができる。
【０２５９】
《三次元造形物》
本発明の三次元造形物は、前述したような本発明の製造方法、三次元造形物製造装置、三次元造形物製造用組成物を用いて製造することができる。
【０２６０】
これにより、寸法精度に優れた三次元造形物を提供することができる。また、前述したような製造方法、製造装置、三次元造形物製造用組成物によれば、様々な組成の粒子を用いることができるため、三次元造形物の構成材料の選択の幅を広いものとすることができ、三次元造形物を所望の物性、質感等を有するものとすることができる。
【０２６１】
本発明の三次元造形物の用途は、特に限定されないが、例えば、人形、フィギュア等の鑑賞物・展示物；インプラント等の医療機器等が挙げられる。
【０２６２】
また、本発明の三次元造形物は、プロトタイプ、量産品、オーダーメード品のいずれに適用されるものであってもよい。
【０２６３】
以上、本発明の好適な実施形態について説明したが、本発明は、これらに限定されるものではない。
【０２６４】
例えば、本発明の三次元造形物製造装置では、各部の構成は、同様の機能を発揮する任意の構成のものに置換することができ、また、任意の構成を付加することもできる。
【０２６５】
例えば、本発明の三次元造形物製造装置は、図示しない加熱手段や減圧手段を備えていてもよい。これにより、例えば、吐出された三次元造形物製造用組成物やサポート材形成用組成物から溶剤を効率よく除去することができ、三次元造形物の生産性を特に優れたものとすることができる。
【０２６６】
また、前述した実施形態では、ステージの表面に直接層を形成する場合について代表的に説明したが、例えば、ステージ上に造形プレートを配置し、当該造形プレート上に層を積層して三次元造形物を製造してもよい。このような場合、三次元造形物の製造過程においては、造形プレートと最下層を構成する粒子とを接合させ、その後、後処理で目的とする三次元造形物から造形プレートを除去してもよい。これにより、例えば、複数の層を積層していく過程での層（積層体）の反りの発生をより効果的に防止することができ、最終的に得られる三次元造形物の寸法精度をより優れたものとすることができる。
【０２６７】
また、前述した実施形態では、全ての層が接合部を有するものとして説明したが、接合部が形成されない層を有していてもよい。例えば、ステージとの接触面（ステージの直上）に、接合部が形成されない層（例えば、サポート材で構成された層）を形成し、当該層を犠牲層として機能させてもよい。
【０２６８】
また、本発明の三次元造形物の製造方法においては、工程・処理の順番は、前述したものに限定されず、その少なくとも一部を入れ替えて行ってもよい。例えば、前述した実施形態では、サポート材形成用組成物供給工程を、組成物供給工程と接合工程との間に行う場合について代表的に説明したが、サポート材形成用組成物供給工程は、例えば、接合工程の後に行うものであってもよい。また、サポート材形成用組成物は、接合部の形成に用いる組成物（三次元造形物製造用組成物）の吐出と同一工程において、吐出されるものであってもよい。
【０２６９】
また、サポート材形成用組成物は接合処理を施すことなく、サポート材として機能するものであってもよい。
【０２７０】
また、前述した実施形態では、接合部の形成に用いる組成物（三次元造形物製造用組成物）とともに、サポート材形成用組成物を用いる場合について代表的に説明したが、本発明においては、製造すべき三次元造形物の形状等によっては、サポート材形成用組成物を用いなくてもよい。
【０２７１】
また、本発明の製造方法においては、必要に応じて、前処理工程、中間処理工程、後処理工程を行ってもよい。
【０２７２】
前処理工程としては、例えば、ステージの清掃工程等が挙げられる。
後処理工程としては、例えば、洗浄工程、バリ取り等を行う形状調整工程、着色工程、被覆層形成工程、粒子の接合強度を向上させるための熱処理工程等が挙げられる。
【０２７３】
また、組成物がバインダーを含むものである場合、バインダー除去工程を、接合工程とは別の工程としてさらに有していてもよい。
【符号の説明】
【０２７４】
１０…三次元造形物、１…層、２’…組成物（三次元造形物製造用組成物）、２１…粒子（分散質）、２２…分散媒、２…接合部、５’…サポート材形成用組成物、５…サポート材（支持部）、Ｍ１００…三次元造形物製造装置、Ｍ２…制御部、Ｍ２１…コンピューター、Ｍ２２…駆動制御部、Ｍ３…組成物供給部（吐出手段）、Ｍ４…層形成部、Ｍ４１…ステージ（昇降ステージ、支持体）、Ｍ４５…枠体、Ｍ５…粘度低下処理手段、Ｍ６…接合エネルギー付与手段（レーザー光照射手段）、Ｍ８…サポート材形成用組成物供給部（サポート材形成用組成物吐出手段）
【図１】
2017113888.tif 000004
【図２】
2017113888.tif 000005
【図３】
2017113888.tif 000006
【図４】
2017113888.tif 000007
【図５】
2017113888.tif 000008
【図６】
2017113888.tif 000009
【図７】
2017113888.tif 000010
【図８】
2017113888.tif 000011
【図９】
2017113888.tif 000012
【図１０】
2017113888.tif 000013
【図１１】
2017113888.tif 000014
【図１２】
2017113888.tif 000015
【図１３】
2017113888.tif 000016
【図１４】
2017113888.tif 000017
【図１５】
2017113888.tif 000018
【図１６】
2017113888.tif 000019